Patent ES-2640888-T3 (ES)
Title: Procedimientos para preparar composiciones de caucho y artículos elaborados a partir de las mismas
Inventor: JIANG PING
IPC: C08K5/31
Filed: 2008-06-03
Granted: 2017-11-07
Abstract: Un procedimiento para preparar una composición de caucho que comprende: a) proporcionar una mezcla de: (i) al menos un silano hidrolizable con funcionalidad tiocarboxilo que contiene (1) un grupo tiocarboxilo terminal que posee un grupo dispersante alquilo de cadena lineal unido al átomo de carbono del grupo tiocarboxilo y (2) un grupo sililo terminal que posee al menos un grupo alcoxi hidrolizable unido directamente al átomo de silicio del grupo sililo y (3) un grupo alquileno de puente que une el grupo tiocarboxilo al grupo sililo y que tiene la fórmula general (R1O)3-a(CH3)aSi-R2SC(>=O)R3 (1) en la que: cada presencia de R1 es independientemente un grupo alquilo que contiene de 2 a 4 átomos de carbono; R2 es un grupo alquileno divalente que contiene de 1 a 10 átomos de carbono; R3 es un grupo alquilo que contiene de 5 a 9 átomos de carbono; y a es de 0 a 2, en la cantidad de 0,2 a 20 por ciento en peso, basado en el peso total de la composición de caucho; (ii) al menos un caucho que contiene dobles enlaces carbono-carbono que incluye o que es un elastómero o caucho a base de dieno en la cantidad de al menos 30 por ciento en peso, basado en el peso total de la composición de caucho, en donde dicho caucho (ii) se selecciona del grupo que consiste en caucho de estireno/butadieno en solución, caucho de estireno/butadieno en emulsión, polibutadieno, caucho de estireno-butadieno/acrilonitrilo derivado de polimerización en emulsión de 2 a 40 por ciento en peso de acrilonitrilo unido, caucho de estireno-butadieno preparado por polimerización en solución orgánica funcionalizado con silano, caucho de 1,4-polibutadieno preparado por polimerización en solución orgánica funcionalizado con silano y caucho de estireno-butadieno acoplado a estaño; (iii) al menos una carga reactiva con silano en la cantidad de al menos 2 por ciento en peso, basado en el peso total de la composición de caucho, (iv) al menos un agente activador, en donde dicho agente activador (iv) es al menos una base que contiene guanidina de la fórmula general: R4R5N-C(>=NR6)-NR7R8 en la que cada presencia de R4, R5, R6, R7 y R8 es independientemente hidrógeno o un hidrocarbilo monovalente seleccionado del grupo que consiste en alquilo, arilo, aralquilo y arenilo que contiene de 1 a 10 átomos de carbono en la cantidad de 0,2 a 5 por ciento en peso, basado en el peso total de la composición de caucho, y (v) agua, en donde dicha agua (v) se añade en una cantidad de 2 a 6 por ciento en peso a la carga reactiva con silano (iii) para formar una carga reactiva con silano hidratada, en donde la cantidad se basa en el peso total de la carga reactiva con silano hidratada, y la cantidad de agua, basada en el peso total de la composición de caucho, varía de 0,1 a 15 por ciento en peso; b) someter a la mezcla proporcionada en la etapa (a) a condiciones de trabajo mecánico reactivas en ausencia sustancial de agente o agentes vulcanizantes; c) añadir al menos un agente vulcanizante (vi) en la cantidad de 0,2 a 5 por ciento en peso, basado en el peso total de la composición de caucho, a la composición de la etapa (b); d) mezclar la composición de la etapa (c) bajo condiciones de trabajo mecánico no reactivas de 5°C a 130°C y un tiempo de permanencia de 0,5 a 30 minutos; y e) opcionalmente, curar la composición de caucho de la etapa (d) a una temperatura de 130°C a 200°C durante un tiempo de 1 a 60 minutos.